촉매 B : ( 1 ) 12 . 00 g 의 MagTi 전구체 및 2 . 46 g 의 9 , 9 - 비스 ( 메 톡 시 메틸 ) 플 루 오렌 ( BMFI ) 를 N 2 하 에서 플라스크 내 에 넣 었 다 . MCB 내 의 TiCl 4 용액 ( 1 : 1 부피 : 부피 ) 175 ml 을 첨가 하 였 다 . 혼합물 을 115 ℃ 로 가열 하 고 그 온도 에서 60 분 간 유지 한 후 , 여과 해서 용매 를 제거 하 였 다 . ( 2 ) MCB 내 의 TiCl 4 용액 ( 1 : 1 부피 : 부피 ) 175 ml 를 고체 에 첨가 하 고 , 혼합물 을 115 ℃ 에서 30 분 간 유지 한 후 , 여과 하 였 다 . 본 과정 을 한 번 반복 하 였 다 . ( 3 ) 생성 된 고체 를 25 ℃ 에서 200 ml 의 이소옥탄 으로 3 번 세 척 한 후 여과 하 였 다 . 그 후 고체 를 N 2 흐름 으로 건조 시켰 다 . X - 선 형광 에 의한 분석 에서 고체 촉매 가 4 . 32 중량 % Ti 를 함유 하 는 것 을 나타냈 다 .